МНОГОСЛОЙНАЯ СТРОИТЕЛЬНАЯ ПАНЕЛЬ ДЛЯ ВНУТРЕННИХ И НАРУЖНЫХ РАБОТ

1. Многослойная строительная панель для внутренних и наружных работ, которая содержит:
- сердцевину (20) с лицевой и обратной сторонами
и
- расположенную на ней бумагу (21), пропитанную аминосмолой;
отличающаяся тем, что на бумаге расположен адгезионный слой (30'), содержащий полиуретан и акрилат.
2. Многослойная строительная панель по п. 1, отличающаяся тем, что на адгезионном слое (30') расположен дополнительный акрилатный слой (40), который предпочтительно имеет толщину более 20 мкм, более предпочтительно - более 30 мкм, и наиболее предпочтительно - более 40 мкм.
3. Многослойная строительная панель по п. 1, отличающаяся тем, что адгезионный слой (30') имеет толщину, лежащую в диапазоне от 10 мкм до 100 мкм, более предпочтительно - от 10 мкм до 80 мкм, еще более предпочтительно - от 15 мкм до 70 мкм, и наиболее предпочтительно - от 20 мкм до 60 мкм.
4. Многослойная строительная панель по п. 1, отличающаяся тем, что адгезионный слой (30') состоит по существу из полиуретана и акрилата.
5. Многослойная строительная панель по п. 1, отличающаяся тем, что между адгезионным слоем (30') и акрилатным слоем (40) расположен декоративный слой (50), состоящий из декоративной краски.
6. Многослойная строительная панель по п. 5, отличающаяся тем, что декоративная краска основана на полимеризуемой декоративной краске.
7. Многослойная строительная панель по п. 1, отличающаяся тем, что сердцевина (20) имеет толщину, лежащую в диапазоне от 2 мм до 80 мм, предпочтительно - от 3 мм до 50 мм, и наиболее предпочтительно - от 4 мм до 50 мм.
8. Многослойная строительная панель по п. 1, отличающаяся тем, что сердцевина (20) является слоистой плитой, древесноволокнистой плитой средней плотности (MDF-плитой), древесноволокнистой плитой высокой плотности (HDF-плитой), плитой из древесного материала или поливинилхлоридной плитой (ПВХ-плитой).
9. Многослойная строительная панель по п. 1, отличающаяся тем, что адгезионный слой (30') состоит по существу из полиуретана и акрилата, и массовая доля полиуретана составляет более 5%, более предпочтительно - более 20%, и наиболее предпочтительно - более 40%.
10. Многослойная плита, в частности - для изготовления строительной панели по любому из пунктов с 1 по 9, содержащая:
- сердцевину (20) с лицевой и обратной стороной
и
- расположенную на ней бумагу, пропитанную аминосмолой (21),
отличающаяся тем, что
- на бумаге (21) расположен адгезионный слой (30), состоящий из смеси изоцианата и (мет)акрилата; и
- на нем расположен акрилатный слой (40).
11. Многослойная плита по п. 10, отличающаяся тем, что расположенный на адгезионном слое (30) акрилатный слой (40) имеет толщину более 20 мкм, более предпочтительно - более 30 мкм, и наиболее предпочтительно - более 40 мкм.
12. Многослойная плита по п. 10, отличающаяся тем, что адгезионный слой (30) имеет толщину, лежащую в диапазоне от 10 мкм до 100 мкм, более предпочтительно - от 10 мкм до 80 мкм, еще более предпочтительно - от 15 мкм до 70 мкм, и наиболее предпочтительно - от 20 мкм до 60 мкм.
13. Многослойная плита по п. 10, отличающаяся тем, что адгезионный слой (30) состоит по существу из изоцианата и (мет)акрилата.
14. Многослойная плита по п. 10, отличающаяся тем, что между адгезионным слоем (30) и акрилатным слоем (40) расположен декоративный слой (50), состоящий из декоративной краски.
15. Многослойная плита по п. 14, отличающаяся тем, что декоративная краска основана на полимеризуемой декоративной краске.
16. Многослойная плита по п. 11, отличающаяся тем, что (мет)акрилат адгезионного слоя (30) основан на сложном эфире (мет)акриловой кислоты и алканолов, которые содержат от 2 атомов углерода до 12 атомов углерода.
17. Многослойная плита по п. 10, отличающаяся тем, что (мет)акрилат адгезионного слоя (30) выбран из группы, состоящей из: этилакрилата, пропилакрилата, н-бутилакрилата, н-гексилакрилата, н-октилакрилата, 2-этилгексилакрилата, 3-пропилгептилакрилата, н-децилакрилата, лаурилакрилата, н-пентилметакрилата, н-октилметакрилата, н-децилметакрилата и лаурилметакрилата, бутил(мет)акрилата, 2-этилгексилакрилата или 3-пропилгептилакрилата.
18. Многослойная плита по п. 10, отличающаяся тем, что изоцианат основан на ди- и/или полиизоцианатах с NCO-функциональностью, равной по меньшей мере 1,8, более предпочтительно - лежащей в диапазоне от 1,8 до 5, и особо предпочтительно - лежащей в диапазоне от 2 до 4.
19. Многослойная плита по п. 18, отличающаяся тем, что диизоцианаты являются изоцианатами, содержащими от 4 атомов С до 20 атомов С.
20. Многослойная плита по п. 18, отличающаяся тем, что полиизоцианаты являются содержащими изоциануратные группы полиизоцианатами, уретдиондиизоцианатами, содержащими биуретовые группы полиизоцианатами, содержащими уретановые или аллофанатные группы полиизоцианатами, содержащими оксадиазинтрионовые группы полиизоцианатами, уретонимин-модифицированными полиизоцианатами из алифатических диизоцианатов, содержащих в общей сложности от 6 атомов углерода до 20 атомов углерода и/или циклоалифатических диизоцианатов, содержащих в общей сложности от 6 атомов углерода до 20 атомов углерода.
21. Многослойная плита по п. 11, отличающаяся тем, что сердцевинный слой (20) является слоистой плитой, древесноволокнистой плитой средней плотности (MDF-плитой), древесноволокнистой плитой высокой плотности (HDF-плитой), плитой из древесного материала или поливинилхлоридной плитой (ПВХ-плитой).
22. Способ изготовления многослойной строительной панели для внутренних и наружных работ, включающий следующие стадии:
a. изготовление сердцевины с лицевой и обратной сторонами, и
b. размещение бумаги, пропитанной аминосмолой, на лицевой и/или обратной стороне,
отличающийся тем, что
c. после этого на бумагу наносят смесь изоцианата и (мет)акрилата,
d. после стадии с. наносят акрилатный слой, и
e. слои, нанесенные во время стадий с. и d. совместно отверждают.
23. Способ изготовления многослойной строительной панели по п. 22, отличающийся тем, что смесь изоцианата и (мет)акрилата после стадии с. и перед стадией d. частично отверждают.
24. Способ изготовления многослойной строительной панели по п. 23, отличающийся тем, что после частичного отверждения и перед стадией d. непосредственно на слое, содержащем смесь изоцианата и (мет)акрилата, печатают декоративный слой.
25. Способ изготовления многослойной строительной панели по п. 22, отличающийся тем, что смесь изоцианата и (мет)акрилата наносят с помощью накатных валков.
26. Способ изготовления многослойной строительной панели по п. 22, отличающийся тем, что после стадии d. и перед стадией е. нанесенному акрилатному слою придают структуру.
27. Способ изготовления многослойной строительной панели по п. 22, отличающийся тем, что акрилатный слой, нанесенный во время стадии d., имеет толщину более 20 мкм, более предпочтительно - более 30 мкм, и наиболее предпочтительно - более 40 мкм.
28. Способ изготовления многослойной строительной панели по п. 22, отличающийся тем, что адгезионный слой имеет толщину, лежащую в диапазоне от 10 мкм до 100 мкм, более предпочтительно - от 10 мкм до 80 мкм, еще более предпочтительно - от 15 мкм до 70 мкм, и наиболее предпочтительно - от 20 мкм до 60 мкм.
29. Способ изготовления многослойной строительной панели по п. 24, отличающийся тем, что декоративная краска для декоративного слоя основана на полимеризуемой декоративной краске.
30. Способ изготовления многослойной строительной панели по п. 22, отличающийся тем, что сердцевина имеет толщину, лежащую в диапазоне от 2 мм до 50 мм, предпочтительно - от 3 мм до 50 мм, и наиболее предпочтительно - от 4 мм до 50 мм.
31. Способ изготовления многослойной строительной панели по п. 22, отличающийся тем, что сердцевина является слоистой плитой, древесноволокнистой плитой средней плотности MDF-плитой, древесноволокнистой плитой высокой плотности (HDF-плитой), плитой из древесного материала или поливинилхлоридной плитой (ПВХ-плитой).